(57)【特許請求の範囲】
【請求項１】
板状または箔状の拡面化した弁作用金属を陽極体とし、前記陽極体の少なくとも中央領域の表面に酸化皮膜からなる誘電体層が形成され、前記誘電体層の表面に固体電解質層、グラファイト層、銀ペースト層が順次形成された陰極層を有した少なくとも１個のコンデンサ素子と、板状の陽極外部端子および陰極外部端子を備え、前記陽極外部端子及び前記陰極外部端子の直上に導電性接着剤を介して接続されるコンデンサ素子における、前記陰極層が形成されていない前記陽極体の端部の前記陽極外部端子のある側の面に陽極金属片が接続され、前記陽極金属片が接続された前記陽極体の端部が前記陽極外部端子の方向に曲げられ、前記陽極体の端部及び前記陽極金属片の両方が前記陽極外部端子、前記陰極層が前記陰極外部端子にそれぞれ接続されていることを特徴とする固体電解コンデンサ。
【請求項２】
前記陽極体の端部が前記陽極外部端子の方向に曲げられる角度が１５°〜３０°であることを特徴とする請求項１に記載の固体電解コンデンサ。
【発明の詳細な説明】
【技術分野】
【０００１】
本発明は、固体電解コンデンサに関するものである。
【背景技術】
【０００２】
電子機器の高周波化に伴って、電子部品の一つであるコンデンサに対しても、従来技術より高周波領域での等価直列抵抗（ＥＳＲ）特性に優れたコンデンサが求められており、このような要求に応えるために電気伝導度が高い導電性高分子を固体電解質に用いた固体電解コンデンサが種々検討されている。
【０００３】
このような状況で低ＥＳＲを実現するために、特許文献１で３端子型の固体電解コンデンサが提案されている。
【０００４】
以下、特許文献１に示す従来の技術について、図面を参照して説明する。図２は従来の３端子型の固体電解コンデンサの一例を示す図であり、図２（ａ）はコンデンサ素子を説明する断面図であり、図２（ｂ）は固体電解コンデンサを説明する断面図である。
【０００５】
図２（ａ）に示すように、従来のコンデンサ素子２００は、表面がエッチング処理等で拡面化された弁作用金属箔からなる陽極体１の表面に誘電体層を形成し、その誘電体層が形成された陽極体１の中央領域１ａに導電性ポリマー層からなる固体電解質層を形成し、更に固体電解質層の表面にグラファイト層、銀ペースト層を順次形成して陰極層２を形成する。
【０００６】
また、エポキシ樹脂等からなるレジスト層３が形成されたレジスト形成部１ｂより更に外側へ伸びた陽極体１の両端部に形成した誘電体層を、レーザ等で除去して陽極体端部１ｃを形成しコンデンサ素子２００を作製する。続いて、このコンデンサ素子２００の陽極体端部１ｃに平板状の陽極金属片４を溶接等で接続する。
【０００７】
次に図２（ｂ）に示すように、外装樹脂ケース８は、陽極外部端子６と陰極外部端子７が平板状であり、基板実装面となる同一平面上に形成され、陽極外部端子６と陰極外部端子７の隙間を埋めるとともに機械的に連結する底面樹脂部を有し、平面に対して直交する側壁を有した構成で形成されている。
【０００８】
この外装樹脂ケース８の内側に露出した陽極外部端子６の表面及び陰極外部端子７の表面に、前述のコンデンサ素子２００の陽極体端部１ｃに接続した陽極金属片４及び陰極層２を導電性接着剤５によりそれぞれ接続する。その後、外装樹脂ケース８の上側周囲を蓋９で覆い、接着剤１０で接着することで固体電解コンデンサ２１０としている。
【先行技術文献】
【特許文献】
【０００９】
【特許文献１】特開２００６−１２８２４７号公報
【発明の概要】
【発明が解決しようとする課題】
【００１０】
上記の状況にあって、陽極部と、接続する導電性接着剤との接続抵抗が大きいと、ＥＳＲが増加するという問題や、接続抵抗の増加によって、電流が流れた際に発熱が生じ、固体電解質層を形成する電解質である導電性高分子が酸化劣化（導電率が低くなる）を起こし、さらにＥＳＲ増加を起こしてしまう懸念があった。従って、本発明の課題は、コンデンサ素子の陽極体端部における接続の構造を見直し、構成部材の追加や製造工程を複雑化させることなくＥＳＲを低減した固体電解コンデンサを提供することにある。
【課題を解決するための手段】
【００１１】
板状または箔状の拡面化した弁作用金属を陽極体とし、陽極部を構成する陽極金属片を前記陽極体の端部である陽極体端部に接続し、陽極体の少なくとも中央領域の表面に酸化皮膜からなる誘電体層が形成され、誘電体層上に固体電解質層、グラファイト層、銀ペースト層が順次形成されるコンデンサ素子と、板状の陽極外部端子を有し、陽極金属片が導電性接着剤を介して陽極外部端子と接続する固体電解コンデンサであって、陽極金属片が接続された陽極体端部が陽極外部端子の方向に曲げられていることで導電性接着剤との接着面積が増加し、ＥＳＲが低減されることを見出したものである。
【００１２】
すなわち、本発明の固体電解コンデンサは、板状または箔状の拡面化した弁作用金属を陽極体とし、前記陽極体の少なくとも中央領域の表面に酸化皮膜からなる誘電体層が形成され、前記誘電体層の表面に固体電解質層、グラファイト層、銀ペースト層が順次形成された陰極層を有した少なくとも１個のコンデンサ素子と、板状の陽極外部端子および陰極外部端子を備え、前記陽極外部端子及び前記陰極外部端子の直上に導電性接着剤を介して接続されるコンデンサ素子における、前記陰極層が形成されていない前記陽極体の端部の前記陽極外部端子のある側の面に陽極金属片が接続され、前記陽極金属片が接続された前記陽極体の端部が前記陽極外部端子の方向に曲げられ、前記陽極体の端部及び前記陽極金属片の両方が前記陽極外部端子、前記陰極層が前記陰極外部端子にそれぞれ接続されていることを特徴とする。
【００１３】
また、前記陽極体の端部が前記陽極外部端子の方向に曲げられる角度が１５°〜３０°であることを特徴とする。
【発明の効果】
【００１４】
本発明によれば、コンデンサ素子の陽極体端部を陽極外部端子の方向に曲げることにより、陽極部金属片と外部陽極端子の表面に塗布された導電性接着剤との接着面積が大きくなり陽極部の抵抗が減少するという効果を奏する。また、電流が流れた際に発熱が抑制され、固体電解質層を形成する電解質である導電性高分子が酸化劣化（導電率が低くなる）することを防止し、それにより、低ＥＳＲ化を可能とした固体電解コンデンサを提供することができる。
【００１５】
また、陽極部金属片と外部陽極端子の表面に塗布された導電性接着剤との接着面積を大きくすることから陽極体端部が陽極外部端子側に曲げられる角度は１５°〜３０°がのぞましい。
【００１６】
さらに、本発明によればコンデンサ素子の陽極体端部における接続の構造を見直したことにより、構成部材の追加や製造工程を複雑化させることなくＥＳＲを低減した固体電解コンデンサを提供することが可能になる。
【図面の簡単な説明】
【００１７】
【図１】本発明の固体電解コンデンサを説明する図であり、図１（ａ）はコンデンサ素子の断面図、図１（ｂ）は固体電解コンデンサの断面図。
【図２】従来例の固体電解コンデンサを説明する図であり、図２（ａ）はコンデンサ素子の断面図、図２（ｂ）は固体電解コンデンサの断面図。
【発明を実施するための形態】
【００１８】
本発明の実施の形態について３端子型の固体電解コンデンサを例として図面を参照して説明をする。
【００１９】
図１（ａ）は実施の形態のコンデンサ素子を説明する断面図であり、図１（ｂ）は固体電解コンデンサを説明する断面図である。
【００２０】
まず、図１（ａ）に示すように、表面がエッチング処理等で２００倍程度に拡面化された弁作用金属の箔または板からなる陽極体１の表面に誘電体層を形成し、陽極体１の中央領域１ａに導電性ポリマー層からなる固体電解質層、グラファイト層、銀ペースト層を順次形成して陰極層２を形成し、エポキシ樹脂等からなるレジスト層３が形成されたレジスト形成部１ｂを介して更に外側へ伸びた陽極体の両端をレーザ等で誘電体層を除去して陽極体端部１ｃを形成しコンデンサ素子１００を作製する。
【００２１】
コンデンサ素子１００の大きさは、例えば、長さ１５．０ｍｍ、幅１０．０ｍｍ、厚さ０．２５ｍｍで、銅系合金やニッケル系合金からなる例えば、長さ８．０ｍｍ、幅１．０ｍｍ、厚さ０．１５ｍｍの陽極金属片４が陽極体端部１ｃに溶接等で接続されている。図１（ｂ）に示したように、陽極体端部１ｃを陽極外部端子６の方向へ曲げる角度は、陽極体１の中央領域１ａの陰極外部端子７に対向する面を基準として１５°〜３０°が望ましく、角度が小さすぎる場合には充分なＥＳＲ低減効果が得られず、角度が大きすぎる場合には陽極体１の切れが生じやすくなる。
【００２２】
なお、陽極外部端子６の方向へ曲げる陽極体端部１ｃは、陽極体端部１ｃの両側ではなく片側のみを曲げても良く、固体電解コンデンサの構成や製造条件を考慮して決定して構わない。
【００２３】
陽極体端部１ｃを曲げる工程は、コンデンサ素子を実装する工程で実施可能である。曲げる作業は陽極体端部を曲げるように段差を設けた冶具を用いる。
【００２４】
次に、本発明の実施の形態における固体電解コンデンサの構成について説明する。
【００２５】
図１（ｂ）は固体電解コンデンサを示す図であり、コンデンサ素子１００の陽極金属片４と陽極外部端子６が導電性接着剤５により電気的に接続され、コンデンサ素子１００の陰極層２と陰極外部端子７が導電性接着剤５により電気的に接続される。使用する導電性接着剤５は一般的に使用される銅、銀等の導電性フィラーを含んだエポキシ系等のものを用いてよい。なお、陽極体１が部分的に導電性接着剤５と接着されても構わない。
【００２６】
この時、陽極体端部１ｃが陽極外部端子６の方向へ曲げてあることにより、陽極外部端子の表面に塗布された導電性接着剤５との接着面積が増加し、ＥＳＲの低減が可能となる。コンデンサ素子１００は複数個の積層が可能であり、狙いの容量やＥＳＲによって積層する数を増加させて構わない。なお、コンデンサ素子を積層する場合での陽極体端部１ｃを曲げる作業は積層する工程でも実施可能である。
【００２７】
最後に、コンデンサ素子１００を接続した外装樹脂ケース８に、封止を目的として樹脂製の蓋９を被せて接着剤１０で接着し、本発明の固体電解コンデンサ１１０を得る。
【実施例】
【００２８】
本発明の実施例について実施の形態で用いた図面を参照して説明をする。
【００２９】
図１（ａ）は固体電解コンデンサに用いられるコンデンサ素子を説明する断面図であり、図１（ｂ）は固体電解コンデンサを説明する断面図である。
【００３０】
まず、図１（ａ）に示すように、表面がエッチング処理で２００倍に拡面化されたＡｌからなる弁作用金属箔からなる陽極体１の表面に誘電体層を形成し、陽極体１の中央領域１ａに導電性ポリマー層からなる固体電解質層、グラファイト層、銀ペースト層を順次形成して陰極層２を形成した。そして、エポキシ樹脂からなるレジスト層３が形成されたレジスト形成部１ｂを介して更に外側へ伸びた陽極体の両端をレーザで誘電体層を除去して陽極体端部１ｃを形成しコンデンサ素子１００を作製した。
【００３１】
コンデンサ素子１００の大きさは、長さ１４．８ｍｍ、幅１０．０ｍｍ、厚さ０．２５ｍｍで、銅系合金からなる長さ８．０ｍｍ、幅１．０ｍｍ、厚さ０．１５ｍｍの陽極金属片４が陽極体端部１ｃに接続されている。
【００３２】
陽極体端部１ｃを陽極外部端子６の方向へ曲げる角度は、陽極体１の中央領域１ａの陰極外部端子７に対向する面を基準として１５°とした。陽極体端部１ｃを曲げる作業はコンデンサ素子の実装工程で冶具によって行った。
【００３３】
次に固体電解コンデンサの構成を説明する。図１（ｂ）は固体電解コンデンサを示す図であり、コンデンサ素子１００の陽極金属片４と陽極外部端子６を導電性接着剤５により電気的に接続し、コンデンサ素子１００の陰極層２と陰極外部端子７を導電性接着剤５により電気的に接続した。この時、陽極体端部１ｃが陽極外部端子６の方向へ曲げてあることにより、陽極外部端子６上の導電性接着剤５との接着面積が増加し、ＥＳＲを低減させることができる。
【００３４】
次に、コンデンサ素子１００を接続した外装樹脂ケース８に、樹脂製の蓋９を被せて接着剤１０で接着し、封止して固体電解コンデンサ１１０を得た。サンプル数は５０個作製した。
【比較例】
【００３５】
陽極体の陽極体端部を陽極外部端子の方向へ曲げない構造とした以外は実施例１と同様の製造条件とし、固体電解コンデンサを作製した。サンプルは５０個作製した。
【００３６】
本発明による実施例と比較例との通過抵抗値測定結果を表１に示す。なお、通過抵抗とは、３端子型固体電解コンデンサの２つの外部陽極端子に一定電流を流し、その時の電圧値から算出した抵抗値である。コンデンサ素子と外部陽極端子との接続抵抗の指標となり、陽極接続抵抗の低下により、ＥＳＲ低減となる。印加電流値は１０Ａ、測定数は各５０個とした。
【００３７】
【表１】
0005770444.tif 000002
【００３８】
表１から明らかなように、実施例は比較例より通過抵抗値の平均値が１５％減少しており、本発明の効果がみとめられる。
【００３９】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００４０】
１      陽極体
１ａ    中央領域
１ｂ    レジスト形成部
１ｃ    陽極体端部
２      陰極層
３      レジスト層
４      陽極金属片
５      導電性接着剤
６      陽極外部端子
７      陰極外部端子
８      外装樹脂ケース
９      蓋
１０    接着剤
１００、２００    コンデンサ素子
１１０、２１０    固体電解コンデンサ
【図１】
0005770444.tif 000003
【図２】
0005770444.tif 000004